(57)【特許請求の範囲】
【請求項１】
（Ａ）３０〜８０重量％の、脂肪族炭素−炭素多重結合を有する部分を有する直鎖状化合物、
（Ｂ）０．１〜２０重量％の、Ｓｉ結合した水素原子を有する直鎖状オルガノポリシロキサン、
又は（Ａ）及び（Ｂ）の代わりに、
（Ｃ）３０〜８０重量％の、脂肪族炭素−炭素多重結合及びＳｉ結合した水素原子を有するＳｉＣ結合した部分を有する直鎖状オルガノポリシロキサン、
（Ｄ）少なくとも一種のヒドロシリル化触媒、及び
（Ｅ）５〜７０重量％の、銀ドーピングされた多孔質のガラス粒子から製造され、銀の５〜５０重量％がイオン性形態でドーピングされている充填剤
を含んでなり、
前記直鎖状化合物が、下記一般式（ＩＩ）で表される単位から製造された直鎖状オルガノポリシロキサンである、付加架橋性シリコーン組成物。
ＲａＲ１ｂＳｉＯ（４−ａ−ｂ）／２    （ＩＩ）
（式中、
Ｒは、互いに独立して、同一であるか、又は異なった、脂肪族炭素−炭素多重結合を含まない、有機又は無機部分であり、
Ｒ１は、互いに独立して、同一であるか、又は異なった、一価の、置換された、又は置換されていない、少なくとも一個の脂肪族炭素−炭素多重結合を有する、ＳｉＣ結合した炭化水素部分であり、
ａは、１、２、又は３であり、及び
ｂは、１又は２であるが、
ただしａ＋ｂの総計は、３以下であり、各分子中に少なくとも２個の部分Ｒ１が存在する。）
【請求項２】
請求項１に記載の付加架橋性シリコーン組成物の製造方法であって、成分（Ａ）、（Ｂ）、（Ｄ）、及び（Ｅ）、又は（Ｃ）、（Ｄ）、及び（Ｅ）を混合することによる、方法。
【請求項３】
請求項１に記載の組成物の、電気又は電子部品をカプセル封入するための使用。
【請求項４】
カプセル封入材料が、請求項１に記載のシリコーン組成物である、カプセル封入された電気又は電子部品。
【発明の詳細な説明】
【技術分野】
【０００１】
本発明は、腐食性の高い環境に露出される電気及び電子部品をカプセル封入して保護することができる、付加−架橋性シリコーン組成物に関する。
【背景技術】
【０００２】
電子回路を腐食から保護するために、大量のシリコーンカプセル封入組成物が使用されている。増々一般的になっているもう一つの状況は、電子部品を特に攻撃的な、硫黄を含有する汚染ガスに露出することである。これまで入手できるシリコーンカプセル封入組成物は、硫黄、硫化水素、二酸化硫黄、二硫化炭素、及び他のオルガニル硫黄化合物に対して高い透過性を有し、従って、金属導線の腐食は、これらの部品の損傷及び寿命短縮を引き起こす。
【０００３】
欧州特許出願公開第１２９５９０５Ａ１号は、粉体状金属充填剤を含んでなるシリコーンカプセル封入組成物を記載しており、ここではＣｕ粉体が特に好ましいものとして記載されている。しかし、ここで提案されている、純粋に金属表面を使用する解決策は、金属の比較的小さな有効表面積しか硫黄ガス捕そく反応に使用できないので、なお効果が不十分である。その上、この解決策には、他の多くの欠点、例えば高価格、高密度、及び有害な減衰特性、がある。
【０００４】
従って、本発明の目的は、上記の欠点を示さず、硫黄含有汚染ガスから電子部品を効果的に保護するシリコーン組成物を提供することである。
【０００５】
驚くべきことに、この目的は、
（Ａ）３０〜９５重量％の、脂肪族炭素−炭素多重結合を有する部分を有する直鎖状化合物、
（Ｂ）０．１〜２０重量％の、Ｓｉ結合した水素原子を有する直鎖状オルガノポリシロキサン、
又は（Ａ）及び（Ｂ）の代わりに、
（Ｃ）３０〜９５重量％の、脂肪族炭素−炭素多重結合及びＳｉ結合した水素原子を有するＳｉＣ結合した部分を有する直鎖状オルガノポリシロキサン、
（Ｄ）少なくとも一種のヒドロシリル化触媒、及び
（Ｅ）５〜７０重量％の、多孔質銀ドーピングされたガラス粒子から製造され、銀の５〜５０重量％がイオン性形態でドーピングされている充填剤
を含んでなる、付加架橋性シリコーン組成物により達成される。
【発明を実施するための形態】
【０００６】
本発明の組成物は、一成分シリコーン組成物又は二成分シリコーン組成物でよい。後者の場合、本発明の組成物の二成分は、構成成分の全てをどのような望ましい組合せでも含むことができるが、ただし、一般的に、一成分が、脂肪族多重結合を有するシロキサン、Ｓｉ結合した水素を有するシロキサン、及び触媒を同時に含まない、即ち、実質的に、成分（Ａ）、（Ｂ）及び（Ｄ）又は、それぞれ、（Ｃ）及び（Ｄ）を同時に含まない。しかし、本発明の組成物は、一成分組成物であるのが好ましい。本発明の一成分シリコーンエラストマー組成物は、構成成分を混合することにより、即ち成分（Ａ）、（Ｂ）、（Ｄ）、及び（Ｅ）、又は（Ｃ）、（Ｄ）、及び（Ｅ）を先行技術で混合することにより、製造する。
【０００７】
本発明の付加架橋性組成物に使用する化合物（Ａ）及び（Ｂ）又は、それぞれ、（Ｃ）は、公知の様式で選択され、架橋を可能にする、例えば化合物（Ａ）は、少なくとも２個の脂肪族不飽和部分を有し、及び（Ｂ）は少なくとも３個のＳｉ結合した水素原子を有するか、又は化合物（Ａ）は少なくとも３個の脂肪族不飽和部分及びシロキサン（Ｂ）は少なくとも２個のＳｉ結合した水素原子を有するか、又はシロキサン（Ｃ）は、化合物（Ａ）及び（Ｂ）の代わりに使用され、脂肪族不飽和部分及びＳｉ結合した水素原子を上記の比で有する。もう一つの可能性は、上記の比の脂肪族不飽和部分及びＳｉ結合した水素原子を使用する、（Ａ）及び（Ｂ）及び（Ｃ）の混合物である。
【０００８】
好ましくは、本発明のシリコーン組成物が、構成成分（Ａ）として、少なくとも一種の脂肪族不飽和直鎖状オルガノシリコン化合物を含んでなり、及びここで、これまで付加架橋組成物に使用されている、どのような脂肪族不飽和直鎖状オルガノシリコン化合物でも使用することができる。
【０００９】
脂肪族炭素−炭素多重結合を有するＳｉＣ結合した部分を有する、使用するオルガノシリコン化合物（Ａ）は、好ましくは一般式（ＩＩ）の単位から製造された直鎖状オルガノポリシロキサンである。
ＲａＲ１ｂＳｉＯ（４−ａ−ｂ）／２    （ＩＩ）
（式中、Ｒは、互いに独立して、同一であるか、又は異なった、脂肪族炭素−炭素多重結合を含まない、有機又は無機部分であり、
Ｒ１は、互いに独立して、同一であるか、又は異なった、一価の、置換された、又は置換されていない、少なくとも一個の脂肪族炭素−炭素多重結合を有する、ＳｉＣ結合した炭化水素部分であり、
ａは、１、２、又は３であり、及び
ｂは、１又は２であるが、ただしａ＋ｂの総計は、３以下であり、各分子中に少なくとも２個の部分Ｒ１が存在する。）
【００１０】
部分Ｒは、一価又は多価の部分でよく、ここで多価の部分が、例えば二価、三価、及び四価部分である場合、複数の式（ＩＩ）のシロキシ単位を、例えば２、３、又は４シロキシ単位を、互いに結合する。
【００１１】
Ｒの他の例は、一価の部分−Ｆ、−Ｃｌ、−Ｂｒ、−ＯＲ２、−ＣＮ、−ＳＣＮ、−ＮＣＯ及びＳｉＣ−結合し、置換された、又は置換されていない炭化水素部分であり、酸素原子又は−Ｃ（Ｏ）−基により中断されていてよく、Ｒの他の例は、式（ＩＩ）の両側でＳｉ−結合した二価部分である。部分ＲがＳｉＣ結合した、置換された炭化水素部分である場合、好ましい置換基は、ハロゲン原子、リン含有部分、シアノ部分、−ＯＲ２、−ＮＲ２−、−ＮＲ２２、−ＮＲ２−Ｃ（Ｏ）−ＮＲ２２、−Ｃ（Ｏ）−ＮＲ２２、−Ｃ（Ｏ）Ｒ２、−Ｃ（Ｏ）ＯＲ２、−ＳＯ２−Ｐｈおよび−Ｃ６Ｆ５である。ここでＲ２は、互いに独立して、同一であるか、又は異なった、水素原子、又は一価の、１〜２０個の炭素原子を有する炭化水素部分であり、Ｐｈはフェニル部分である。
【００１２】
部分Ｒの例は、アルキル部分、例えばメチル、エチル、ｎ−プロピル、イソプロピル、ｎ−ブチル、イソブチル、ｔｅｒｔ−ブチル、ｎ−ペンチル、イソペンチル、ネオペンチル、ｔｅｒｔ−ペンチル部分、ヘキシル部分、例えばｎ−へキシル部分、ヘプチル部分、例えばｎ−へプチル部分、オクチル部分、例えばｎ−オクチル部分及びイソオクチル部分、例えば２，２，４−トリメチルペンチル部分、ノニル部分、例えばｎ−ノニル部分、デシル部分、例えばｎ−でシル部分、ドデシル部分、例えばｎ−ドデシル部分、及びオクタデシル部分、例えばｎ−オクタデシル部分、シクロアルキル部分、例えばシクロペンチル、シクロヘキシル、シクロヘプチル及びメチルシクロヘキシル部分、アリール部分、例えばフェニル、ナフチル、アントリル、及びフェナントリル部分、アルカリール部分、例えばｏ−、ｍ−、ｐ−トリル部分、キシリル部分及びエチルフェニル部分、及びアラルキル部分、例えばベンジル部分、α−及びβ−フェニルエチル部分である。
【００１３】
置換された部分Ｒの例は、ハロアルキル部分、例えば３，３，３−トリフルオロ−ｎ−プロピル部分、２，２，２，２’，２’，２’−ヘキサフルオロイソプロピル部分、ヘプタフルオロイソプロピル部分、ハロアリール部分、例えばｏ−、ｍ−、及びｐ−クロロフェニル部分、−（ＣＨ２）−Ｎ（Ｒ２）Ｃ（Ｏ）ＮＲ２２、−（ＣＨ２）ｎ−Ｃ（Ｏ）ＮＲ２２、−（ＣＨ２）ｎ−Ｃ（Ｏ）Ｒ２、−（ＣＨ２）ｎ−Ｃ（Ｏ）ＯＲ２、−（ＣＨ２）ｎ−Ｃ（Ｏ）ＮＲ２２、−（ＣＨ２）−Ｃ（Ｏ）−（ＣＨ２）ｍＣ（Ｏ）ＣＨ３、−（ＣＨ２）−Ｏ−ＣＯ−Ｒ２、−（ＣＨ２）−ＮＲ２−（ＣＨ２）ｍ−ＮＲ２２、−（ＣＨ２）ｎ−Ｏ−（ＣＨ２）ｍＣＨ（ＯＨ）ＣＨ２ＯＨ、−（ＣＨ２）ｎ（ＯＣＨ２ＣＨ２）ｍＯＲ２、−（ＣＨ２）ｎ−ＳＯ２−ｐｈ及び−（ＣＨ２）ｎ−Ｏ−Ｃ６Ｆ５であり、Ｒ２及びＰｈは、上に定義した通りであり、ｎ及びｍは、同一であるか、又は異なった０〜１０の整数である。
【００１４】
式（ＩＩ）の両側でＳｉ結合した二価部分としてのＲの例は、上記Ｒ部分の一価の例に由来する部分であり、追加の結合が、水素原子に置き換わっており、このタイプの部分の例は、−（ＣＨ２）−、−ＣＨ（ＣＨ３）−、−Ｃ（ＣＨ３）２−、−ＣＨ（ＣＨ３）−ＣＨ２−、−Ｃ６Ｈ４−、−ＣＨ−（Ｐｈ）−ＣＨ２−、−Ｃ（ＣＦ３）２−、−（ＣＨ２）ｎ−Ｃ６Ｈ４−（ＣＨ２）ｎ−、−（ＣＨ２）ｎ−Ｃ６Ｈ４−Ｃ６Ｈ４−（ＣＨ２）ｎ−、−（ＣＨ２Ｏ）ｍ、（ＣＨ２ＣＨ２Ｏ）ｍ、−（ＣＨ２）ｎ−ＯＸ−Ｃ６Ｈ４−ＳＯ２−Ｃ６Ｈ４−ＯＸ−（ＣＨ２）ｎ−であり、式中、ｘは０または１であり、Ｐｈ、ｍ、及びｎは、上に定義した通りである。
【００１５】
好ましくは、部分Ｒは、一価の、ＳｉＣ結合した、所望により置換された、１〜１８個の炭素原子を有し、脂肪族炭素-炭素多重結合を含まない、炭化水素部分であり、特に好ましくは、一価の、ＳｉＣ結合した、１〜６個の炭素原子を有し、脂肪族炭素-炭素多重結合を含まない、炭化水素部分であり、特にメチル又はフェニル部分である。
【００１６】
部分Ｒ１は、ＳｉＨ官能性化合物による付加反応（ヒドロシリル化）を受け易い、どのような望ましい基でもよい。部分Ｒ１がＳｉＣ結合している、置換された炭化水素部分である場合、好ましい置換基は、ハロゲン原子、シアノ部分、及び−ＯＲ２であり、Ｒ２は、上に定義した通りである。
【００１７】
好ましくは、部分Ｒ１は、２〜１６個の炭素原子を有するアルケニル又はアルキニル基、例えばビニル、アリル、メタリル、１−プロペニル、５−ヘキセニル、エチニル、ブタジエニル、ヘキサジエニル、シクロペンテニル、シクロペンタジエニル、シクロヘキセニル、ビニルシクロヘキシルエチル、ジビニルシクロヘキシルエチル、ノルボルネニル、ビニルフェニル、及びスチリル部分であり、ここでビニル、アリル、及びヘキセニル部分を使用するのが特に好ましい。
【００１８】
構成成分（Ａ）のモル質量は、広範囲に変わることができ、例えば１０２〜１０６ｇ／ｍｏｌである。構成成分（Ａ）は、例えば比較的低分子量のアルケニル官能性オリゴシロキサン、例えば１，２−ジビニルテトラメチルジシロキサンであるが、鎖中又は鎖の末端にＳｉ結合したビニル基を有し、モル質量が例えば１０５ｇ／ｍｏｌ（ＮＭＲで測定した数平均）である高分子ポリジメチルシロキサンでもよい。
【００１９】
本発明の付加架橋性シリコーン組成物は、好ましくは３０〜８０重量％の（Ａ）、特に４０〜７０重量％の（Ａ）を含んでなる。
【００２０】
使用するオルガノシリコン化合物（Ｂ）は、付加架橋性組成物にこれまで使用されている、どのような水素官能性オルガノシリコン化合物でもよい。
【００２１】
使用するＳｉ結合した水素原子を有するオルガノポリシロキサン（Ｂ）は、好ましくは一般式（ＩＩＩ）の単位から製造された直鎖状オルガノポリシロキサンである。
ＲｃＨｄＳｉＯ（４−ｃ−ｄ）／２      （ＩＩＩ）
（式中、
Ｒは、上に定義した通りであり、
ｃは、０、１、２又は３であり、
ｄは、０、１、又は２であるが、
ただし、総計ｃ＋ｄは、３以下であり、各分子に少なくとも２個のＳｉ結合した水素原子が存在する。）
【００２２】
好ましくは、本発明で使用するオルガノポリシロキサン（Ｂ）は、オルガノポリシロキサン（Ｂ）の総重量に対して、０．０２〜１．７重量％の量のＳｉ結合した水素を含んでなる。
【００２３】
構成成分（Ｂ）のモル質量も、同様に広範囲に、例えば１０２〜１０６ｇ／ｍｏｌ、で変わることができる。構成成分（Ｂ）は、例えば比較的低分子量のＳｉＨ官能性オリゴシロキサン、例えばテトラメチルジシロキサンであるが、鎖中又は鎖の末端にＳｉＨ基を有する高分子ポリジメチルシロキサン、又はＳｉＨ基を有するシリコーン樹脂でもよい。
【００２４】
その上、構成成分（Ｂ）を形成する分子の限定された構造は無く、特に、比較的高分子量、即ちオリゴマー状又は重合体状の、ＳｉＨ含有シロキサンの構造は直鎖状でよい。直鎖状ポリシロキサン（Ｂ）は、好ましくは式Ｒ３ＳｉＯ１／２、ＨＲ２ＳｉＯ１／２、ＨＲＳｉＯ２／２およびＲ２ＳｉＯ２／２の単位から構成され、Ｒは上に定義した通りである。
【００２５】
無論、構成成分（Ｂ）に関する基準に従う、異なったシロキサンの混合物を使用することも可能である。特に、構成成分（Ｂ）を形成する分子は、所望により、必要なＳｉＨ基に加えて、脂肪族不飽和基を同時に含んでなることもできる。特に好ましくは、低分子量のＳｉＨ官能性化合物、例えばテトラキス（ジメチルシロキシ）シラン及びテトラメチルシクロテトラシロキサン、及び粘度が２５℃で１０〜１００００ｍＰａ・ｓである比較的高分子量のＳｉＨ含有シロキサン、例えばポリ（水素メチル）シロキサン及びポリ（ジメチル水素メチル）シロキサン、又は類似の、メチル基の一部が３，３，３−トリフルオロプロピル又はフェニル基により置換されているＳｉＨ含有化合物を使用する。
【００２６】
本発明の付加架橋性シリコーン組成物は、好ましくは、０．５〜２０重量％の（Ｂ）、特に１〜１５重量％の（Ｂ）を含んでなる。
【００２７】
本発明の架橋可能なシリコーン組成物における構成成分（Ｂ）の量は、好ましくはＳｉＨ基と、（Ａ）からの脂肪族不飽和基のモル比が０．１〜２０、特に０．２〜２．０である。本発明で使用する成分（Ａ）及び（Ｂ）は、市販の製品であるか、又は化学で一般的に使用する方法により製造できる。
【００２８】
本発明のシリコーン組成物は、成分（Ａ）及び（Ｂ）の代わりに、脂肪族炭素-炭素多重結合及びＳｉ結合した水素原子を同時に有する直鎖状オルガノポリシロキサン（Ｃ）を含むことができる。本発明のシリコーン組成物は、成分（Ａ）、（Ｂ）、及び（Ｃ）の全てを含むこともできる。
【００２９】
シロキサン（Ｃ）を使用する場合、これらは、好ましくは一般式（ＩＶ）、（Ｖ）、及び（ＶＩ）の単位から製造され、
ＲｆＳｉＯ４／２             （ＩＶ）
ＲｇＲ１ＳｉＯ３−ｇ／２         （Ｖ）
ＲｈＨＳｉＯ３−ｈ／２             （ＶＩ）
（式中、
Ｒ及びＲ１は上に定義した通りであり、
ｆは、１、２、又は３であり、
ｇは、１又は２であり、及び
ｈは、１又は２であるが、
ただし、各分子中に少なくとも２個の部分Ｒ１及び少なくとも２個のＳｉ結合した水素原子が存在する。）
【００３０】
本発明の付加架橋性シリコーン組成物は、好ましくは３０〜８０重量％の（Ｃ）、特に４０〜７０重量％の（Ｃ）を含んでなる。
【００３１】
好ましくは、オルガノポリシロキサン（Ｃ）の平均粘度は、それぞれの場合に２５℃で、０．０１〜５０００００Ｐａ・ｓ、特に０．１〜１０００００Ｐａ・ｓである。オルガノポリシロキサン（Ｃ）は、化学で一般的に使用される方法により製造できる。
【００３２】
使用するヒドロシリル化触媒（Ｄ）は、先行技術から公知の、いずれかの触媒でよい。成分（Ｄ）は、白金族金属、例えば白金、ロジウム、ルテニウム、パラジウム、オスミウム、又はイリジウム、有機金属化合物、又はそれらの組合せでよい。成分（Ｄ）の例は、化合物、例えばヘキサクロロ白金酸、二塩化白金、白金アセチルアセトナート、及び該化合物の錯体、をマトリックス中又はコア-シエル-タイプ構造中にカプセル封入したものである。低分子量のオルガノポリシロキサンを含む白金錯体の中で、白金１，３−ジエテニル−１，１，３，３−テトラメチルジシロキサン錯体が挙げられる。他の例は、白金亜リン酸錯体、白金ホスフィン錯体、及びアルキル白金錯体である。これらの化合物は、樹脂マトリックス中にカプセル封入されている。
【００３３】
成分（Ｄ）の量は、成分の総重量に対して、白金族金属の０．１〜１０００部/百万（ｐｐｍ）、０．５〜１００ｐｐｍ、又は１〜２５ｐｐｍでよい。硬化速度は、白金族金属成分が１ｐｐｍ未満である場合、低いことがある。１００ｐｐｍを超える白金族金属の使用は非経済的であるか、又は、組成物の安定性を損なう。
【００３４】
多孔質ガラス粒子から製造された充填剤（Ｅ）の中で、本発明の目的のために多孔質である、これらガラスのガラスマトリックス格子の密度は、１．０〜３．０ｇ／ｃｍ３である。関連する細孔直径は、１．０×１０−１０ｍ〜２０×１０−１０ｍ、即ち１〜２０オングストロームである。
【００３５】
ドーピングされたガラス粒子（Ｅ）は、発泡したガラスを平均粒子径が１〜５０μｍ、好ましくは２〜１５μｍになるまで粉砕し、続いて溶解させた銀塩、好ましくは硝酸銀溶液と混合することにより、製造する。混合物中に配合される銀塩溶液の量は、ガラス粒子に対して、１〜１５重量％、好ましくは４〜７重量％である。ガラス粒子の多孔性により、銀塩溶液を吸収させる。ここではガラス粒子の塊を形成しない。次いで、調整／乾燥工程を行い、イオン結合により、銀イオンの一部をガラス粒子の細孔壁上に固定し、銀含有多孔質ガラス粒子の湿分含有量を減少させる。多孔質ガラス粒子の銀含有量は、（Ｅ）に対して、０．５〜３０重量％、好ましくは１〜１０重量％である。
【００３６】
銀イオンとしてイオン形態にある、導入された銀の量は、好ましくは５〜５０重量％、特に好ましくは１５〜３５重量％である。
【００３７】
本発明のシリコーンエラストマー組成物は、所望により、０から７０重量％までの、好ましくは１〜４０重量％、の他の添加剤（Ｆ）を構成成分として含むことができる。これらの添加剤は、（Ｅ）とは異なった、補強性及び不活性充填剤、レオロジー改良性添加剤、難燃剤、電気的特性に影響を及ぼす試剤、分散剤、溶剤、接着促進剤、顔料、染料、可塑剤、有機重合体、熱安定剤、等でよい。追加物質（Ｆ）として使用できる密着促進剤の例は、加水分解可能な基を有するシラン及びＳｉＣ結合したビニル、アクリルオキシ、メタクリルオキシ、エポキシ、酸無水物、酸、エステル、又はエーテル基であり、これらの接着促進剤の他の例は、部分的水解物及び共水解物であり、好ましくはビニル基を有するシラン及びエポキシ基を有するシランであり、加水分解可能な部分としてエトキシ又はアセトキシ基を含んでなり、特に好ましくはビニルトリエトキシシラン、ビニルトリアセトキシシラン、エポキシプロピルトリメトキシシラン、及びそれらの部分的水解物及び共水解物である。本発明のシリコーン組成物中に含まれる接着促進剤（Ｆ）の量は、好ましくは０〜５重量％、好ましくは０．３〜３重量％である。
【００３８】
硫黄含有汚染ガスを結合するために主としてイオン性形態にある銀を与える、多孔質表面構造と銀ドーピングの組合せは、カプセル封入した電子部品を硫黄含有汚染ガスから保護するのに特に有効であることが立証されている。成分（Ｅ）の多孔質表面構造のために、本発明の付加架橋性シリコーン組成物は、汚染ガスを吸着するための著しく大きな有効表面積を与える。主としてイオン性形態で存在する銀は、該充填剤の増大した表面積と共に、金属表面を硫黄含有汚染ガスから保護するのに、特に有利であることも立証されている。
【００３９】
本発明の組成物は、電気及び電子部品をカプセル封入するのに使用される。
【００４０】
従って、本発明は、カプセル封入材料が本発明の重合したシリコーン組成物であることを特徴とする、カプセル封入した電気及び電子部品をさらに提供する。
【実施例】
【００４１】
下記の例で他に指示が無い限り、部数及び百分率は、全て重量で表示する。他に指示が無い限り、下記の例は、外界雰囲気の圧力、即ち約１０００ｈＰａ、及び室温、即ち約２０℃で、又は反応物を室温で、加熱又は冷却せずに、組み合わせた時に生じた温度で行った。下記の粘度は、全て温度２０℃、せん断速度１ｓ−１における動的粘度に関連する。下記の例は、本発明を例示するが、結果として本発明を制限しない。全ての例は、一成分又は二成分組成物として処方したか、否かに関係なく、架橋生成物の全体的な組成物を与える。
【００４２】
原料の説明
ビニル重合体１及び２：これらは、従来の方法により製造した、異なった粘度を有する、ビニルジメチルシロキシ末端を有するジメチルポリシロキサンである。
【００４３】
ＳｉＨ架橋剤Ｈ０１８：これは、粘度１８０ｍｐａ・ｓ及びＨ含有量０．１７重量％の、トリメチルシリル末端を有するジメチル／メチルヒドロコポリシロキサンである。
【００４４】
Ｈ重合体：これは、粘度が６５ｍｐａ・ｓのＨ−ジメチルシロキシ末端を有するジメチルポリシロキサンである。
【００４５】
触媒マスターバッチＥＰ：ＰＤＭＳ中に白金1重量％を有するｋａｒｓｔｅｄｔ触媒。
【００４６】
充填剤１：無定形、多孔質ケイ酸塩ガラス粒子、典型的な粒子径約１０μｍ、銀含有量３．１重量％、銀イオン含有量０．２６ｍｇ／Ｌ
【００４７】
充填剤２：無定形、多孔質ケイ酸塩ガラス粒子、典型的な粒子径約１０μｍ、銀含有量３．１重量％、銀イオン含有量０．３７ｍｇ／Ｌ
【００４８】
充填剤３：無定形、多孔質ケイ酸塩ガラス粒子、典型的な粒子径約１０μｍ、銀含有量７．６重量％、銀イオン含有量２．４ｍｇ／Ｌ
【００４９】
充填剤４：金属銀被覆した球形ケイ酸塩ガラス粒子、粒子径１５〜５０μｍ、密度２．６ｇ／ｃｍ３、銀含有量８．０重量％
【００５０】
充填剤５：金属銀被覆した球形銅金属粒子、粒子径１０〜３０μｍ、銀含有量１７．０重量％
【００５１】
シリコーン組成物及び試験の説明
組成物を好適なミキサーで混合した。混合後、シリコーン組成物を１０ｍｂａｒで５分間脱気した。充填剤含有量（充填剤１〜５）は、処方物全体に対して常に５０重量％であった。
【００５２】
腐食試験：試験基材は、厚さ１ｍｍ酸化アルミニウムセラミックの上に、波打つ銀導線を印刷した。導線の線幅は０．５ｍｍであった。流動性混合物１〜６を層厚２ｍｍで試験基材に塗布し、脱気し、１５０℃で６０分間硬化させた。軟質のシリコーンゲルが得られる。
【００５３】
試験基材を、１Ｌのデシケーター中に、元素状硫黄粉体１ｇと共に入れた。デシケーターを密封し、８０℃に合計１４日間加熱した。
【００５４】
決められた間隔で、試験基材を取り出し、シリコーンゲルを除去し、銀導線を目視で、腐食について検査した。
【００５５】
試験試料を、銀線が変色せず、金属光沢を有していれば、良（ｇ）と判定した。試験試料は、銀線が変色して暗色又は黒色になっており、腐食を示していたら、不良（ｐ）と判定した。
【００５６】
表１は、例１〜６の組成物、及び腐食試験結果も示す。
【００５７】
本発明の例１〜４  無定形多孔質ケイ酸塩粒子及び主としてイオン性銀被覆からなる充填剤を有するシリコーン組成物。
【００５８】
例５、本発明に従わない、球形ケイ酸塩ガラス粒子及び金属銀被覆を含む。
【００５９】
例６、本発明に従わない、欧州特許出願公開第１２９５９０５Ａ１号と同様にして球形銅金属粒子及び金属銀被覆。
【００６０】
本発明の例１〜４は、無定形多孔質ケイ酸塩粒子を含み、主としてイオン性銀ドーピングした本発明のシリコーン組成物だけが、保護すべき基材、従って電子部品の、耐久性のある、長時間の保護を与えることができることを示している。
【００６１】
【表１】
0005932138.tif 000002